CONTINUOUS MIXER AND METHOD OF MIXING REINFORCING FIBERS WITH CEMENTITIOUS MATERIALSA method in which a stream (5) of dry cementitious powder passes through a first conduit and aqueous medium stream (7) passes through a second conduit to feed a slurry mixer (2) to make cementitious slurry (31). The cementitious slurry (31) passes through a third conduit and a reinforcement fiber stream (34) passes through a fourth conduit to feed a fiber-slurry mixer (32) which mixes the slurry (31) and discrete fibers to make a stream of fiber-slurry mixture (36). An apparatus for performing the method is also disclosed.A kind of method for being used to prepare cementitious composite slurry, it includes:liquid flow comprising water is fed in continuous slurry mixer by liquid inflow port, and by solid carbon dioxide shale powder stream it is fed in the continuous slurry mixer to form cementaceous slurry, the slurry mixer has horizontal or vertical installation impeller；enter the cementaceous slurry in one way horizontal fibre-slurry continuous mixing device from the slurry mixer, and makes reinforcing fiber stream enters in the horizontal fibre-slurry continuous mixing device, and mixes the cementaceous slurry and the enhancing fiber to form fiber-slurry mix,the horizontal fibre-slurry continuous mixing device includesthe elongated mixing chamber limited by the horizontal with inner sidewall,reinforcing fiber, is introduced into the room in the first pull-on section of the horizontal by least one fiber entry port in, andcementaceous slurry mix is introduced the second charging of the horizontal by least one cementaceous slurry inlet port in the room in section,fiber-slurry mix outlet port at the second outlet side section of the horizontal, with discharge by described mixed the fibre reinforced cement matter slurry mix of clutch production, andvent port, with from removing any air for being introduced into the mixing chamber in feedstock,horizontally oriented shaft is rotated, is mounted in the elongated mixing chamber, is traversed into from one end of the fiber-slurry mixer the other end of the fiber-slurry mixer,multiple mixing and transmission blade, are mounted on the water of the mixer with different circumferential positions at regular intervals in flat orientation axes, horizontally oriented shaft rotation of the blade in the horizontal, the blade is from the axis position radially extend, the blade includes to be joined to the pin of paddle head, and the pin is pivotably engaged with described horizontal fixed to axis and/or the paddle head, to allow the paddle head to pivot relative to the corresponding position in the horizontally oriented shaft rotation, wherein the multiple blade is arranged to the mixing reinforcing fiber and cementaceous slurry, and by the water of mixing shale slurry and reinforcing fiber are moved to the fiber-slurry mix outlet；wherein the horizontally oriented shaft is connected externally to for example provide power by electric power, combustion gas, gasoline or other hydrocarbons driving mechanism and driving motor, with when the mixer be in operation in when realize axis rotation；wherein mixed in the mixing chamber of the horizontal fibre-slurry mixer cementaceous slurry and fiber about 5 to about 240 seconds average mixing residence times, while revolving vane applies shearing force to the fiber-slurry mix, wherein in heart rotary shaft is during mixing with 30 to 450rpm rotations, to produce uniform fiber-slurry mix；fiber-the slurry mix is discharged from the fiber-slurry mixer.
강화 섬유와 시멘트질 물질을 혼합하기 위한 연속 혼합기 및 방법건식 시멘트질 분말의 스트림(5)이 제1 도관을 통과하고, 수성 매체 스트림(7)이 제2 도관을 통과하여 시멘트질 슬러리(31)를 제조하도록 슬러리 혼합기(2)에 공급되는 방법. 시멘트질 슬러리(31)는 제3 도관을 통과하고, 강화 섬유 스트림(34)은 제4 도관을 통과하여 슬러리(31) 및 개별 섬유를 혼합하여 섬유-슬러리 혼합물(36)의 스트림을 제조하도록 섬유-슬러리 혼합기(32)에 공급된다. 상기 방법을 수행하기 위한 장치가 또한 개시된다.시멘트 복합물 슬러리의 제조 방법으로서, 물을 포함하는 액체 스트림을 액체 스트림 유입구를 통해 연속 슬러리 혼합기 내로 공급하고, 건식 시멘트질 분말의 스트림을 연속 슬러리 혼합기 내로 공급하여 시멘트질 슬러리를 형성하는 단계로서, 상기 슬러리 혼합기가 수평으로 또는 수직으로 장착된 임펠러를 갖는 단계;상기 슬러리 혼합기로부터의 상기 시멘트질 슬러리를 단일 통과 수평 섬유-슬러리 연속 혼합기에 통과시키고, 강화 섬유의 스트림을 수평 섬유-슬러리 연속 혼합기에 통과시키고, 시멘트질 슬러리 및 강화 섬유를 혼합하여 섬유-슬러리 혼합물을 형성하는 단계로서, 상기 수평 섬유-슬러리 연속 혼합기는, 내부 측벽을 갖는 수평 하우징에 의해 획정되는 연장된 혼합 챔버, 상기 수평 하우징의 제1 공급 섹션에서 상기 챔버 내로 강화 섬유를 도입하기 위한 적어도 하나의 섬유 유입구 포트, 및 상기 수평 하우징의 제2 공급 섹션의 상기 챔버 내로 시멘트질 슬러리 혼합물을 도입하기 위한 적어도 하나의 시멘트질 슬러리 유입구 포트, 상기 혼합기에 의해 제조된 섬유 강화된 시멘트질 슬러리 혼합물을 배출하기 위해 상기 수평 하우징의 제2 배출 단부 섹션에 있는 섬유-슬러리 혼합물 유출구 포트, 및 원료 공급물로부터 상기 혼합 챔버 내로 도입된 임의의 공기를 제거하기 위한 배기 포트, 상기 섬유-슬러리 혼합기의 하나의 단부로부터 상기 섬유-슬러리 혼합기의 다른 단부를 가로지르는 연장된 혼합 챔버 내에 장착된 회전하는 수평하게 배향된 샤프트, 상기 혼합기의 수평하게 배향된 샤프트 상에 일정한 간격 및 상이한 원주 방향 위치에 장착된 복수개의 혼합 및 운반 패들을 포함하며, 상기 패들은 수평 하우징 내의 수평하게 배향된 샤프트 주변에서 회전하고, 상기 패들은 샤프트 상의 하나의 위치로부터 방사상으로 연장되고, 패들은 패들 헤드에 결합된 핀을 포함하고, 상기 핀은 수평하게 배향된 샤프트 및/또는 패들 헤드에 축회전되게 결합되어 수평하게 배향된 샤프트 상의 개개의 위치에 대해 패들 헤드의 중심축 회전을 가능하게 하고, 여기서 복수개의 패들은 강화 섬유와 시멘트질 슬러리를 혼합하고, 섬유 슬러리 혼합물 유출구로 혼합된 시멘트질 슬러리 및 강화 섬유를 이동시키도록 배열되며;상기 수평하게 배향된 샤프트는 상기 혼합기가 작동시에 샤프트 회전을 달성하도록 예를 들어 전기, 연료 가스, 가솔린 또는 다른 탄화수소에 의해 전력을 공급받는 구동 기기 및 구동 모터에 외부에 연결되고,상기 시멘트질 슬러리 및 섬유는 약 5 내지 약 240초의 평균 혼합 체류 시간 동안 상기 수평 섬유-슬러리 혼합기의 상기 혼합 챔버에서 혼합되고, 한편 회전 패들은 전단력을 인가하고, 상기 중심 회전 샤프트는 혼합 과정에서 섬유-슬러리 혼합물에 대해 30 내지 450 RPM, 더욱 바람직하게는 40 내지 300 RPM, 가장 바람직하게는 50 내지 250 RPM으로 회전하여 균일한 섬유-슬러리 혼합물을 생성하는 단계;상기 섬유-슬러리 혼합기로부터 상기 섬유-슬러리 혼합물을 배출시키는 단계를 포함하는 시멘트 복합물 슬러리의 제조 방법.